(57)【特許請求の範囲】
【請求項１】
１種又は２種以上のオニウム塩化したＤＮＡ若しくはＲＮＡ及び（又は）オニウム塩化した核酸塩基よりなる溶融塩を成分とする溶融塩型電解質。
【請求項２】
精製したＤＮＡ又はＲＮＡに１種又は２種以上の請求項１に記載の溶融塩を添加してなる溶融塩型電解質。
【請求項３】
更に１種又は２種以上の他の溶融塩を含む請求項１又は２に記載の溶融塩型電解質。
【請求項４】
フィルムの形状である請求項１〜３のいずれかに記載の溶融塩型電解質。
【発明の詳細な説明】
【０００１】
【発明の属する技術分野】
この発明は、オニウム塩化したＤＮＡ若しくはＲＮＡ又はオニウム塩化した核酸塩基よりなる溶融塩を成分とする溶融塩型電解質に関する。
【０００２】
【従来の技術】
イオン伝導材料は各種高エネルギー産業をはじめ、多方面で重用されている物質群である。イオン移動が機能発現に重要に関わっているものをイオニクスデバイスと呼ぶが、従来はイオンの移動場は水溶液であった。水は塩をよく溶解し、生成したイオンを速やかに移動させることができ、優れた電解質溶液の素材であった。しかし、使用温度域が０℃〜８０℃程度と狭く、また蒸発するなど長期的な安定性が悪かった。その後、有機溶媒でも極性が高く低粘性であるものが開発され、水溶液に取って代わった。しかし、液漏れ等の問題が依然としてあり、容器の性能が全体の特徴を支配していた。さらに、デバイスを小型軽量化するためには電解質溶液そのものを固体フィルム化することが不可欠となった。そこで、イオン伝導性高分子が注目され、高分子固体中の高速イオン伝導が研究された。塩を溶解させ、しかも塩の解離により生成したイオンを速やかに輸送できるポリエーテルを中心として研究が展開されたが、溶液に代わる性能の発現はできていない。そこで、高分子膜に電解質溶液を含浸させたゲル型電解質膜が一時しのぎに使われているのが現状である。
【０００３】
近年、塩そのものを液状で使用する研究が注目され、特に融点の低い塩の探索が行われている。これらは溶融塩又は室温溶融塩と呼ばれ、注目されている機能性材料である。有機室温溶融塩は一般にイミダゾールやピリジンを出発物質として作成される。これらの材料は比較的高価であり、しかも精製が煩雑であるためにまだ実用化には至っていない。しかし、これらが新しい電解質溶液として機能することが見いだされ、蒸散することもないので、高分子膜に含浸したゲル型電解質膜として評価されつつある。そこで、これらの特徴を有しかつ加工性に優れたフィルムが得られれば、エネルギーデバイスの飛躍的な発展が可能となる。
【０００４】
さて、有機室温溶融塩は比較的半径の大きなイオンを用いて作ることが多い。例えば、カチオンならば、テトラアルキルアンモニウムカチオン、アルキルピリジニウムカチオン、ジアルキルイミダゾリウムカチオン等がよく用いられる。これらに有機アニオンを組み合わせることによって塩の融点の低下が見られる。イオン種と溶融塩の特性との相関は明確にはされていないが、カチオンは有機ヘテロ芳香環から作ることが多い。
核酸塩基は、ＤＮＡ又はＲＮＡの主要構成成分であり、有機複素芳香族環であるから、溶融塩形成能を有しているものと期待された。そこで、モデルとして、低分子の核酸塩基を使用し、無機若しくは有機酸で中和させたところ、融点の低下が見られた。特に、アデニン及びシトシンで融点の低下が著しく、溶融塩を形成することがわかった。
この知見をもとに、ＤＮＡそのもののオニウム塩化による溶融塩化を試みた。ＤＮＡそのものを無機若しくは有機酸と混合し中和した。得られた溶融塩化ＤＮＡはフィルムに成形することができたが、そのイオン伝導度は残念ながら室温で１０-８Ｓ／ｃｍに留まった。そこで、この溶融塩化ＤＮＡにさらに溶融塩を添加したところ、イオン伝導度の改善が見られ、１０−３Ｓ／ｃｍにまで達した。
【０００５】
【発明が解決しようとする課題】
本発明は、天然有機化合物であるＤＮＡ又はＲＮＡ及び核酸塩基を使用して、安価で大量に且つ室温で高いイオン伝導度を発現することができ、更に温度安定性と力学的特性に優れている溶融塩型電解質を提供することを目的とする。
【０００６】
【課題を解決するための手段】
本発明者は、ＤＮＡ又はＲＮＡを高濃度の核酸塩基の集合体として眺め、これにアルキル化剤や無機若しくは有機酸などのオニウム塩化剤を反応させることにより、塩基のオニウム塩化を経て溶融塩が形成できることを見出し、本研究を完成するに至った。
【０００７】
従って、本発明の第一の主題は、１種又は２種以上のオニウム塩化したＤＮＡ若しくはＲＮＡ及び（又は）オニウム塩化した核酸塩基よりなる溶融塩を成分とする溶融塩型電解質である。
本発明の他の主題は、精製したＤＮＡに１種又は２種以上の本発明に従う溶融塩を添加してなる溶融塩型電解質である。
本発明の更に他の主題は、更に１種又は２種以上のその他の溶融塩を含む上記の溶融塩型電解質である。
【０００８】
【発明の実施の形態】
本発明の第一の態様は、１種又は２種以上のオニウム塩化したＤＮＡ若しくはＲＮＡ及び（又は）オニウム塩化した核酸塩基を含む溶融塩型電解質である。
本発明の新規な溶融塩は、ＤＮＡ（デオキシリボ核酸）又はＲＮＡ（リボ核酸）を高濃度の核酸塩基集合体として眺め、これをオニウム塩化することで得られる。
ＤＮＡは、プリン又はピリミジンの誘導体である含窒素複素環式塩基、即ち核酸塩基を１分子、ペントースを１分子、そして燐酸を１分子含むデオキシリボヌクレオチドモノマー単位からなる鎖状の巨大分子である。ＲＮＡも、核酸塩基を１分子、ペントースを１分子、そして燐酸を１分子含むリボヌクレオチドモノマー単位の共有結合鎖からなる。
核酸塩基は、ＤＮＡ又はＲＮＡの主要構成成分であって、プリン又はピリミジンの誘導体、即ち、アデニン、グアニン、チミン、シトシン、ウラシル及びそれらの関連化合物並びに置換誘導体が含まれる。置換誘導体の置換基としては、オニウム塩化に影響せず、更に生成する溶融塩の性能に影響を及ぼさないもの、例えば、低級アルキル基、アリール基、ハロゲンなどがある。
本発明で使用できるＤＮＡ、ＲＮＡ及び核酸塩基は、市場で容易に入手することができる。
【０００９】
本発明に従うオニウム塩化に使用できるオニウム化剤としては、ある種の無機若しくは有機酸及びアルキル化剤が挙げられる。
無機若しくは有機酸としては、好ましくは、例えば、テトラフルオロ硼酸、硝酸、ビス（トリフルオロメタンスルホニル）イミド酸、酢酸、トリフルオロ酢酸、トリフルオロメタンスルホン酸、ヘキサフルオロ燐酸などが挙げられる。
アルキル化剤は、好ましくはハロゲン化アルキル、更に好ましくはハロゲン化低級アルキルである。ハロゲンとして、フッ素、塩素、臭素及び沃素が挙げられ、アルキル基としては、メチル、エチル、プロピル、イソプロピル、ブチル、イソブチル、ｔ−ブチル又はペンチル基などである。
【００１０】
本発明に従うオニウム塩化は、精製したＤＮＡ若しくはＲＮＡ又は核酸塩基を適当な溶媒、例えば水に溶解し、適量の無機若しくは有機酸又はその水溶液を添加して塩基部分にプロトンを付加させることにより容易に実施される。オニウム塩にするには、他の方法を使用してもよい。例えば、精製したＤＮＡ若しくはＲＮＡ又は核酸塩基とアルキル化剤を適当ならば溶媒、例えばジメチルホルムアミド（ＤＭＦ）中で反応させてアルキル基を塩基に付加させてオニウム塩にすることができる。生成したオニウム塩のアニオンを他の適切なアニオンと交換し、溶融塩化したＤＮＡ若しくはＲＮＡを精製することにより達成される。例えば、銀塩を用いてアニオン交換した場合に、副生成物であるハロゲン化銀は水に対する溶解度が著しく低いので、沈殿させ、除去することができる。
オニウム塩化したＤＮＡ若しくはＲＮＡ又はオニウム塩化した核酸塩基は、多くの場合、実質的に固体として又は粘性液体として得られるので、これを密封保存する。
【００１１】
上記のように製造されたオニウム塩化されたＤＮＡ若しくはＲＮＡ及びオニウム塩化された核酸塩基は、１種単独で又は２種以上の混合物として溶融塩型電解質を構成することができる。この電解質は、多くの場合に実質的に固体状であり、所望の用途に好適な形態、例えばフィルムなどに賦形することができる。例えば、それ自体でフィルム形成能を有する場合には、溶融塩を水などの好適な溶媒に溶解し、溶液を支持板、例えばテフロン板上に注型し、真空乾燥して溶媒を除去することによりフィルムにすることができる。
【００１２】
また、本発明の第二の態様は、精製したＤＮＡ又はＲＮＡに１種又は２種以上の本発明に従う溶融塩を添加してなる溶融塩型電解質である。
ＤＮＡ又はＲＮＡは、剛直でイオン席を有し、しかも極性が高いという特性を有し、フィルム形成能を有するマトリックスとなる。よって、本発明により、精製されたＤＮＡ又はＲＮＡに上記の溶融塩の１種又は２種以上を添加して溶融塩型電解質を構成することができる。この場合も、例えば、水などの好適な溶媒に溶解し、溶液を支持板、例えばテフロン板上に注型し、真空乾燥して溶媒を除去することによりフィルムにすることができる。この場合は、マトリックスとしてのＤＮＡ又はＲＮＡに溶融塩が分散されてなるもので、ゲル型電解質の１種である。それぞれの混合割合は、任意に変えることができ、一般的には所望する特性、例えばイオン伝導度、温度安定性及び力学的特性（例えば、粘度及び融点）に応じて容易に選定することができる。
【００１３】
本発明の第三の態様は、更に１種又は２種以上の他の室温溶融塩を含む上記の溶融塩型電解質である。ここで、使用できる室温溶融塩は、斯界で周知のもの、例えばエチルイミダゾリウムテトラ硼素、エチルイミダゾリウムビストリフルオロメタンスルホニルイミド（５．５×１０−３Ｓ／ｃｍ）、１−メチル−３−エチルイミダゾリウムテトラフルオロ硼素（４．５×１０−３Ｓ／ｃｍ）、１−メチル−３−エチルイミダゾリウムトリフルオロメタンスルホニルイミド（８．８×１０−３Ｓ／ｃｍ）、１−メチル−３−メチルイミダゾリウムテトラフルオロ硼素（２．４×１０−３Ｓ／ｃｍ）などがある。
この場合も、それぞれの混合割合は、任意に変えることができ、一般的には所望する特性、例えばイオン伝導度、温度安定性及び力学的特性（例えば、粘度及び融点）に応じて容易に選定することができる。また、上記のように、任意の形態に賦形することができる。
【００１４】
本発明で製造された溶融塩化ＤＮＡ又はＲＮＡは、フィルム化した溶融塩が利用できる用途の全てに適用可能である。即ち、そのイオン伝導特性に注目すれば、電池用隔膜および電解質として利用できる。同様にキャパシタにも使えるし、移動イオン種の制御を行い、アニオン伝導体とすれば太陽電池に、プロトン伝導体とすれば燃料電池に使うことができる。更に、電極反応が色変化を伴えばエレクトロクロミックディスプレイになるので、表示用セル作成のための電解質層としても有力である。その他、センサなどの電極反応を組み込んだデバイス設計にも有用であるし、フィルム状の反応溶媒としても期待できる。
溶融塩の特徴の一つに蒸気圧がほぼ０であることが挙げられる。即ち、高温・減圧下でも蒸発しないため、長期にわたって基本性能を保持することができるため、メンテナンスフリーの電解質として多方面での利用が期待される。
ＤＮＡ又はＲＮＡは生体由来分子であるので、これに加える無機若しくは有機酸や塩も生分解性のものを用いれば、自然界のバランスを乱すことなく、しかも分解時に危険物を放出することもない。従って、環境に優しい電池などを作り上げる上で、有用な材料として期待される。
【００１５】
【実施例】
以下、実施例によってこの発明を具体的に説明する。なお、これらの実験における核酸塩基又はＤＮＡと酸の中和反応及び核酸塩基又はＤＮＡとアルキル化剤との反応の確認は、１Ｈ−ＮＭＲ測定及びＤＳＣ測定によって行い、またイオン伝導度の温度依存性は、２端子交流インピーダンス法によって測定した。
【００１６】
実施例１
アデニン０．１ｇとテトラフルオロほう酸（ＨＢＦ４と記す）４２％水溶液０．１５５ｇを混合し、０℃の温度を維持しながら２４時間攪拌した後、溶媒を蒸発により除去し、この反応生成物を５００ｍｌのジエチルエーテル中に滴下し、析出した粉末を回収し、６０℃で真空乾燥した。この生成物は粉末状物質で、融点２４３．５℃を示した。
【００１７】
実施例２
アデニン０．１ｇとビス（トリフルオロメタンスルホニル）イミド酸（ＨＴＦＳＩと記す）９．６％水溶液１．９５ｍｌを混合し、０℃の温度を維持しながら２４時間攪拌した後、溶媒を蒸発により除去し、この反応生成物を５００ｍｌのジエチルエーテル中に滴下し、析出した粉末を回収し、６０℃で真空乾燥した。この生成物は融点がなく、ガラス転移温度−１３．２℃のガラス状物質となった。
【００１８】
実施例３
グアニン０．１ｇとＨＢＦ４  ０．１３８ｇを混合し、０℃の温度を維持しながら２４時間攪拌した後、溶媒を蒸発により除去し、この反応生成物を５００ｍｌのジエチルエーテル中に滴下し、析出した粉末を回収し、６０℃で真空乾燥した。この生成物は粉末状で、融点２５１．３℃を示した。
【００１９】
実施例４
グアニン０．１ｇとＨＴＦＳＩ  １．７５ｍｌを混合し、０℃の温度を維持しながら２４時間攪拌した後、溶媒を蒸発により除去し、この反応生成物を５００ｍｌのジエチルエーテル中に滴下し、析出した粉末を回収し、６０℃で真空乾燥した。この生成物は粉末状固体で、融点５０．６℃を示した。
【００２０】
実施例５
シトシン０．１ｇとＨＢＦ４  ０．１８８ｇを混合し、０℃の温度を維持しながら２４時間攪拌した後、溶媒を蒸発により除去し、この反応生成物を５００ｍｌのジエチルエーテル中に滴下し、析出した粉末を回収し、６０℃で真空乾燥した。この生成物は融点１８５．９℃を示した。
【００２１】
実施例６
シトシン０．１ｇとＨＴＦＳＩ  ２．３７ｍｌを混合し、０℃の温度を維持しながら２４時間攪拌した後、溶媒を蒸発により除去し、この反応生成物を５００ｍｌのジエチルエーテル中に滴下し、析出した粉末を回収し、６０℃で真空乾燥した。この生成物は融点３２．３℃を示した。
【００２２】
実施例７
チミン０．１ｇとＨＢＦ４  ０．１６６ｇを混合し、０℃の温度を維持しながら２４時間攪拌した後、溶媒を蒸発により除去し、この反応生成物を５００ｍｌのジエチルエーテル中に滴下し、析出した粉末を回収し、６０℃で真空乾燥した。この生成物は粉末状物質で、融点３１７．９℃を示した。
【００２３】
実施例８
チミン０．０５ｇとＨＴＦＳＩ  １．０４ｍｌを混合し、０℃の温度を維持しながら２４時間攪拌した後、溶媒を蒸発により除去し、この反応生成物を５００ｍｌのジエチルエーテル中に滴下し、析出した粉末を回収し、６０℃で真空乾燥した。この生成物は粉末状固体で融点２２０．６℃を示した。
【００２４】
実施例９
アデニン０．２ｇと臭化ブチル（ＥｔＢｒと記す）０．４９４ｇをＤＭＦ中で混合し、室温で還流しながら７日間反応させた後、溶媒を蒸発により除去し、この反応生成物を５００ｍｌのジエチルエーテル中に滴下し、析出した粉末を回収し、６０℃で真空乾燥した。この生成物は粉末状物質で、融点１５４．６℃を示した。
【００２５】
実施例１０
アデニン１．０ｇと臭化ブチル（ＢｕＢｒと記す）３．０４ｇをＤＭＦ中で混合し、室温で還流しながら７日間反応させた後、溶媒を蒸発により除去し、この反応生成物を５００ｍｌのジエチルエーテル中に滴下し、析出した粉末を回収し、６０℃で真空乾燥した。この生成物は粉末状物質で、融点２８５．２℃を示した。
【００２６】
実施例１１
アデニン０．５ｇと沃化エチル（ＥｔＩと記す）１．７３１ｇをＤＭＦ中で混合し、室温で還流しながら７日間反応させた後、溶媒を蒸発により除去し、この反応生成物を５００ｍｌのジエチルエーテル中に滴下し、析出した粉末を回収し、６０℃で真空乾燥した。この生成物は粉末状物質で、融点８０℃を示した。
【００２７】
実施例１２
グアニン０．２ｇとＥｔＢｒ  ０．４４１ｇをＤＭＦ中で混合し、室温で還流しながら７日間反応させた後、溶媒を蒸発により除去し、この反応生成物を５００ｍｌのジエチルエーテル中に滴下し、析出した粉末を回収し、６０℃で真空乾燥した。この生成物は粉末状物質で、融点１０４．０℃を示した。
【００２８】
実施例１３
グアニン０．５ｇとＢｕＢｒ  １．３５ｇをＤＭＦ中で混合し、室温で還流しながら７日間反応させた後、溶媒を蒸発により除去し、この反応生成物を５００ｍｌのジエチルエーテル中に滴下し、析出した粉末を回収し、６０℃で真空乾燥した。この生成物は粉末状物質で、融点２５０．５℃を示した。
【００２９】
実施例１４
グアニン０．５ｇとＥｔＩ  １．５５ｇをＤＭＦ中で混合し、室温で還流しながら７日間反応させた後、溶媒を蒸発により除去し、この反応生成物を５００ｍｌのジエチルエーテル中に滴下し、析出した粉末を回収し、６０℃で真空乾燥した。この生成物は粉末状物質で、融点１２４．４℃を示した。
【００３０】
実施例１５
シトシン０．５ｇとＥｔＢｒ  １．５５ｇをＤＭＦ中で混合し、室温で還流しながら７日間反応させた後、溶媒を蒸発により除去し、この反応生成物を５００ｍｌのジエチルエーテル中に滴下し、析出した粉末を回収し、６０℃で真空乾燥した。この生成物は粉末状物質で、融点２６６．０℃を示した。
【００３１】
実施例１６
シトシン１．０ｇとＢｕＢｒ  ３．７０ｇをＤＭＦ中で混合し、室温で還流しながら７日間反応させた後、溶媒を蒸発により除去し、この反応生成物を５００ｍｌのジエチルエーテル中に滴下し、析出した粉末を回収し、６０℃で真空乾燥した。この生成物は粉末状物質で、融点２７３．４℃を示した。
【００３２】
実施例１７
シトシン０．５ｇとＥｔＩ  ２．１１ｇをＤＭＦ中で混合し、室温で還流しながら７日間反応させた後、溶媒を蒸発により除去し、この反応生成物を５００ｍｌのジエチルエーテル中に滴下し、析出した粉末を回収し、６０℃で真空乾燥した。この生成物は粉末状物質で、融点１２６℃を示した。
【００３３】
実施例１８
チミン１．０ｇとＥｔＢｒ  ２．６７ｇをＤＭＦ中で混合し、室温で還流しながら７日間反応させた後、溶媒を蒸発により除去し、この反応生成物を５００ｍｌのジエチルエーテル中に滴下し、析出した粉末を回収し、６０℃で真空乾燥した。この生成物は粉末状物質で、融点３０３．８℃を示した。
【００３４】
実施例１９
チミン０．２ｇとＢｕＢｒ  ０．６５１ｇをＤＭＦ中で混合し、室温で還流しながら７日間反応させた後、溶媒を蒸発により除去し、この反応生成物を５００ｍｌのジエチルエーテル中に滴下し、析出した粉末を回収し、６０℃で真空乾燥した。この生成物は粉末状物質で、融点３００．５℃を示した。
【００３５】
実施例２０
チミン０．５ｇとＥｔＩ  １．８６ｇをＤＭＦ中で混合し、室温で還流しながら７日間反応させた後、溶媒を蒸発により除去し、この反応生成物を５００ｍｌのジエチルエーテル中に滴下し、析出した粉末を回収し、６０℃で真空乾燥した。この生成物は粉末状物質で、融点２９５．９℃を示した。
【００３６】
実施例１〜２０において、核酸塩基をオニウム塩化した前後の融点を以下の表に要約する。
【表１】
0004738607.tif 000002
【００３７】
実施例２１
サケ由来のＤＮＡ  ０．８ｇとＨＢＦ４  ０．２７９ｇ、０．４１８ｇ、０．８３６ｇ及び２．２３ｇ（核酸塩基１個に対してそれぞれ１、１．５、３、８倍量のＨＢＦ４）をそれぞれ混合し温度を０℃に維持しながら２４時間攪拌した後、溶媒を蒸発により除去し、ＤＮＡＨＢＦ４溶融塩を固体粉末として得た。
【００３８】
実施例２２
ＤＮＡ  ０．８ｇとＨＴＦＳＩ  ３．５１ｍｌ、４．６８ｍｌ、１０．５ｍｌ及び２８．１ｍｌ（核酸塩基１個に対してそれぞれ１倍、１．５倍及び３、８倍の量のＨＴＦＳＩ）を混合し０℃の温度を維持しながら２４時間攪拌した。溶媒を蒸発により除去し、目的物であるＤＮＡＨＴＦＳＩ溶融塩を固体粉末として得た。
【００３９】
実施例２３
ＤＮＡ  １．０ｇとＥｔＢｒ  １．１１ｇをＤＭＦ中で混合し室温で還流しながら７日間反応させた後、溶媒を蒸発により除去し、目的物であるＤＮＡＥｔＢｒ溶融塩を固体粉末として得た。
【００４０】
実施例２４
ＤＮＡ  １．０ｇとＢｕＢｒ  １．４２ｇをＤＭＦ中で混合し室温で還流しながら７日間反応させた後、溶媒を蒸発により除去し、目的物であるＤＮＡＢｕＢｒ溶融塩を固体粉末として得た。
【００４１】
実施例２５
ＤＮＡ  １．０ｇとＥｔＩ  １．５６ｇをＤＭＦ中で混合し室温で還流しながら７日間反応させた後、溶媒を蒸発により除去し、目的物であるＤＮＡＥｔＩ溶融塩を固体粉末として得た。
【００４２】
実施例２６
ＤＮＡ  ０．０１ｇと室温溶融塩であるエチルイミダゾリウムテトラフルオロ硼素（ＥｔＩｍＢＦ４と記す）を０．００３ｇ、０．０１５ｇ、０．０７７ｇ、０．１５３ｇ及び０．３０７ｇ（それぞれ２３．０ｗｔ％、６０ｗｔ％、８８．５ｗｔ％、９３．９ｗｔ％及び９６．８ｗｔ％）を水溶液中で混合し、テフロン板に注型した後、真空乾燥を行い水分を除去した。９６．８ｗｔ％添加系を除きフィルムとして得られた。
得られたフィルムのイオン伝導度を測定し、得られたイオン伝導度を温度依存性の関数として図１に示す。
【００４３】
実施例２７
実施例２１で作成したＤＮＡＨＢＦ４  ０．０１ｇと室温溶融塩であるＥｔＩｍＢＦ４  ０．００３ｇ、０．０１４ｇ、０．０６９ｇ、０．１３９ｇ及び０．２７７ｇ（それぞれ２３．０ｗｔ％、３７．５ｗｔ％、５８．３ｗｔ％、９３．３ｗｔ％及び９６．５ｗｔ％）を水溶液中で混合し、テフロン板に注型した後、真空乾燥を行い水分を除去した。９６．５ｗｔ％添加系を除きフィルムとして得られた。
得られたフィルムのイオン伝導度を測定し、得られたイオン伝導度を温度依存性の関数として図２に示す。
【００４４】
実施例２８
実施例２３で作成したＤＮＡＥｔＢｒ０．０１ｇと室温溶融塩であるＥｔＩｍＢＦ４  ０．００２５ｇ、０．００６６ｇ、０．０１５ｇ及び０．０４ｇ（それぞれ２０ｗｔ％、４０ｗｔ％、６０ｗｔ％及び８０ｗｔ％）を水溶液中で混合し、テフロン板に注型した後、真空乾燥を行い水分を除去した。全ての系でフィルムとして得られた。
得られたフィルムのイオン伝導度を測定し、得られたイオン伝導度を温度依存性の関数として図３に示す。
【００４５】
【発明の効果】
この発明によれば、天然高分子であるＤＮＡを主成分として、室温溶融塩を提供するものであり、フィルム形成も可能である。本発明の溶融塩は、温度安定性及び力学的特性に優れているので、固体電解質材料のほかエレクトロニクス分野に有用なものである。
【図面の簡単な説明】
【図１】ＤＮＡにＥｔＩｍＢＦ４を濃度を変化させて添加した時のイオン伝導度の温度依存性を示す相関図である。
【図２】ＤＮＡＢＦ４にＥｔＩｍＢＦ４を濃度を変化させて添加した時のイオン伝導度の温度依存性を示す相関図である。
【図３】ＤＮＡＥｔＢｒにＥｔＩｍＢＦ４を濃度を変化させて添加した時のイオン伝導度の温度依存性を示す相関図である。
【図１】
0004738607.tif 000003
【図２】
0004738607.tif 000004
【図３】
0004738607.tif 000005